(57)【要約】  本発明は、液晶組成物、液晶フィルム、液晶フィルムの製造方法及びディスプレイ装置に関する。本発明の例示的な液晶組成物によれば、熱を加える必要なく、常温で均一に液晶組成物をコーティングすることができ、工程側面で経済的であり、装備の操作を簡素化することができる。また、例示的な液晶組成物によれば、液晶組成物の溶媒が乾燥した後にも、適切な流動性を確保することができ、均一な配向を誘導することができる。さらに、例示的な液晶組成物によれば、広い面積に液晶を配向する過程でも均一な液晶配向を行うことができる。
2015510529.tif 000002
【特許請求の範囲】
【請求項１】
液晶化合物；及び融点が２０℃以下の化合物を含む液晶組成物。
【請求項２】
溶媒を含まない状態で常温での粘度が１０ｃｐｓ〜４０００ｃｐｓである、請求項１に記載の液晶組成物。
【請求項３】
液晶化合物は、下記化学式１で表示される重合性液晶化合物である、請求項１または２に記載の液晶組成物：
［化学式１］
2015510529.tif 000019
上記化学式１で、Ａは、単一結合、−ＣＯＯ−または−ＯＣＯであり、Ｒ１〜Ｒ１０は、それぞれ独立して、水素、ハロゲン、アルキル基、アルコキシ基、アルコキシカルボニル基、シアノ基、ニトロ基、−Ｔ−Ｑ−Ｐまたは下記化学式２の置換基であるか、Ｒ１〜Ｒ５のうち隣接する２個の置換基の対またはＲ６〜Ｒ１０のうち隣接する２個の置換基の対は、互いに連結され、−Ｔ−Ｑ−Ｐで置換されたベンゼンを形成し、且つＲ１〜Ｒ１０のうち少なくとも１つは、−Ｔ−Ｑ−Ｐまたは下記化学式２の置換基であるか、Ｒ１〜Ｒ５のうち隣接する２個の置換基またはＲ６〜Ｒ１０のうち隣接する２個の置換基のうち少なくとも１つの対は、互いに連結され、−Ｔ−Ｑ−Ｐで置換されたベンゼンを形成し、上記で、Ｔは、単一結合、−Ｏ−、−ＣＯ−、−ＣＯＯ−、−ＯＣＯ−または−ＯＣＯＯ−であり、Ｑは、アルキレン基またはアルキリデン基であり、Ｐは、アルケニル基、エポキシ基、シアノ基、カルボキシル基、アクリロイル基、メタクリロイル基、アクリロイルオキシ基またはメタクリロイルオキシ基である：
［化学式２］
2015510529.tif 000020
上記化学式２で、Ｂは、単一結合、−ＣＯＯ−または−ＯＣＯ−であり、Ｒ１１〜Ｒ１５は、それぞれ独立して、水素、ハロゲン、アルキル基、アルコキシ基、シアノ基、ニトロ基または−Ｔ−Ｑ−Ｐであり、且つＲ１１〜Ｒ１５のうち少なくとも１つは、−Ｔ−Ｑ−Ｐであり、上記で、Ｔは、単一結合、−Ｏ−、−ＣＯ−、−ＣＯＯ−、−ＯＣＯ−または−ＯＣＯＯ−であり、Ｑは、アルキレン基またはアルキリデン基であり、Ｐは、アルケニル基、エポキシ基、シアノ基、カルボキシル基、アクリロイル基、メタクリロイル基、アクリロイルオキシ基またはメタクリロイルオキシ基である。
【請求項４】
融点が２０℃以下の化合物は、１０℃以上の沸騰点を有する、請求項１から３の何れか１項に記載の液晶組成物。
【請求項５】
融点が２０℃以下の化合物は、非液晶化合物である、請求項１から４の何れか１項に記載の液晶組成物。
【請求項６】
融点が２０℃以下の化合物は、下記化学式３で表示される、請求項１から５の何れか１項に記載の液晶組成物：
［化学式３］
2015510529.tif 000021
上記化学式３で、Ｇは、水素原子またはアルキル基であり、Ａは、アルキレン基またはアルキリデン基であり、Ｑは、−Ｏ−Ａｒ−Ｌ−Ａｒ、−Ｏ−Ａｒ、−Ｏ−Ｐまたは−Ｕであり、上記で、Ａｒは、１価または２価の芳香族環状化合物であり、Ｌは、−ＣＯＯ−または−ＯＣＯ−であり、Ｐは、アルケニル基、エポキシ基、シアノ基、カルボキシル基、アクリロイル基、メタクリロイル基、アクリロイルオキシ基またはメタクリロイルオキシ基であり、Ｕは、１価ヘテロ環化合物である。
【請求項７】
Ａは、炭素数１〜２０のアルキレン基またはアルキリデン基であり、Ｑは、−Ｏ−Ａｒ、−Ｏ−Ｐまたは−Ｕであり、上記で、Ａｒは、炭素数６〜１２の１価の芳香族環状化合物であり、Ｐは、アクリロイル基、メタクリロイル基、アクリロイルオキシ基またはメタクリロイルオキシ基であり、Ｕは、３個〜８個の環構成原子を有し、ヘテロ原子として酸素原子または窒素原子を含む１価ヘテロ環化合物である、請求項６に記載の液晶組成物。
【請求項８】
Ａは、炭素数１〜４の直鎖または分岐鎖アルキレン基またはアルキリデン基であり、Ｑは、−Ｏ−Ａｒであり、上記で、Ａｒは、炭素数６〜１２の１価芳香族環状化合物である、請求項６に記載の液晶組成物。
【請求項９】
Ａは、炭素数４〜１５の直鎖、分岐鎖または環状アルキレン基またはアルキリデン基であり、Ｑは、−Ｏ−Ｐであり、上記で、Ｐは、アクリロイル基、メタクリロイル基、アクリロイルオキシ基またはメタクリロイルオキシ基である、請求項６に記載の液晶組成物。
【請求項１０】
Ａは、炭素数１〜４の直鎖または分岐鎖アルキレン基またはアルキリデン基であり、Ｑは、−Ｕであり、上記で、Ｕは、３個〜８個の環構成原子を有し、ヘテロ原子として酸素原子または窒素原子を含む１価ヘテロ環化合物である、請求項６に記載の液晶組成物。
【請求項１１】
融点が２０℃以下の化合物は、液晶化合物１００重量部に対して０．１〜７０重量部の比率で含まれる、請求項１から１０の何れか１項に記載の液晶組成物。
【請求項１２】
ラジカル開始剤または陽イオン開始剤をさらに含む、請求項１から１１の何れか１項に記載の液晶組成物。
【請求項１３】
請求項１から１２の何れか１項に記載の液晶組成物から形成された液晶層を有する液晶フィルム。
【請求項１４】
基材層をさらに含み、液晶層が上記基材層の一面に形成されている、請求項１３に記載の液晶フィルム。
【請求項１５】
基材層は、光学的等方性基材層、光学的異方性基材層または偏光素子である、請求項１４に記載の液晶フィルム。
【請求項１６】
請求項１から１２の何れか１項に記載の液晶組成物を含むコーティング液を塗布し、上記組成物の液晶化合物を配向させることを含む液晶フィルムの製造方法。
【請求項１７】
液晶組成物を含むコーティング液を１５℃〜３５℃で塗布する、請求項１６に記載の液晶フィルムの製造方法。
【請求項１８】
液晶化合物は、１５℃〜３５℃で配向される、請求項１６または１７に記載の液晶フィルムの製造方法。
【請求項１９】
請求項１３から１５の何れか１項に記載の液晶フィルムを含むディスプレイ装置。
【発明の詳細な説明】
【技術分野】
【０００１】
本発明は、液晶組成物、液晶フィルム、液晶フィルムの製造方法及びディスプレイ装置に関する。
【背景技術】
【０００２】
ＬＣＤ（Ｌｉｑｕｉｄ  Ｃｒｙｓｔａｌ  Ｄｉｓｐｌａｙ）またはＰＤＰ（Ｐｌａｓｍａ  Ｄｉｓｐｌａｙ  Ｐａｎｅｌ）などのディスプレイ装置をさらに薄くて、軽くて、大面積で製造することは、持続的に存在する要求であり、また、さらに高品質の画像を具現するために、画面均一化、コントラスト比及び視野角などを向上させようとする研究が進行されている。
【０００３】
輝度向上フィルム、位相差フィルムまたは視野角補償フィルムなどを含む光学フィルムは、ディスプレイ装置の色相の変化を減らし、視野角を確保し、輝度を向上させる用途などに使用されることができる。
【０００４】
このような光学フィルムには、高分子フィルムを延伸し、光学異方性を付与した延伸フィルムが知られており、重合性液晶化合物を硬化させて製造される液晶フィルムの光学異方性を利用する方式が知られている。
【０００５】
液晶分子は、形態によって、棒状液晶と円盤状液晶とに分けられる。棒状液晶は、水平（ｈｏｍｏｇｅｎｅｏｕｓ）、垂直（ｈｏｍｅｏｔｒｏｐｉｃ）、チルト（ｔｉｌｔｅｄ）、スプレイ（ｓｐｌａｙ）またはコレステリック（ｃｈｏｌｅｓｔｅｒｉｃ）などを含む多様な配向形態が存在するので、延伸フィルムでは得られない光学性質を示すことができる。例えば、延伸フィルムに重合性液晶化合物を塗布し、多様な液晶配向特性を付与すれば、さらに多様な物性の確保が可能である。液晶を配向するための方式としてラビング方式または光配向方式が使用されている。液晶化合物は、溶媒と配合され、ラビング方式または光配向方式で形成された配向層上に塗布されることができる。その後、液晶化合物を塗布するために配合した溶媒を乾燥した後、配向されることができる。しかし、溶媒が乾燥した後、液晶化合物は、流動性が少ないため、下部に存在する配向層に沿って配向されることが困難であるという問題がある。
【０００６】
また、ディスプレイ装置、例えば、液晶ディスプレイ装置は、液晶パネル内の液晶分子配列によって、ＴＮ（ｔｗｉｓｔｅｄ  ｎｅｍａｔｉｃ）モード、ＳＴＮ（ｓｕｐｅｒ  ｔｗｉｓｔｅｄ  ｎｅｍａｔｉｃ）モード、ＶＡ（ｖｅｒｔｉｃａｌ  ａｌｉｇｎｍｅｎｔ）モードまたはＩＰＳ（ｉｎ−ｐｌａｎｅ  ｓｗｉｔｃｈｉｎｇ）モードなどの多様なモードに区別される。したがって、上記それぞれの液晶パネルは、それぞれ固有な液晶配列を有し、それによって光学異方性が異なる。液晶分子の配列によって液晶パネルの光学異方性が決定されるので、液晶分子の配列をさらに均一にするための努力が要求される。
【発明の概要】
【発明が解決しようとする課題】
【０００７】
本発明は、液晶組成物、液晶フィルム、液晶フィルムの製造方法及びディスプレイ装置を提供する。
【課題を解決するための手段】
【０００８】
本発明の１つの具現例は、液晶化合物；及び融点が２０℃以下の化合物を含む液晶組成物を提供する。
【０００９】
上記液晶組成物は、熱を加える必要なしに常温で均一にコーティングを行うことができる。したがって、上記液晶組成物を使用する場合、工程側面で経済的であり、装備の操作を簡素化することができる。本明細書で、用語「常温」は、加温または減温されない自然そのままの温度を意味し、例えば、約１５〜３５℃、約２０〜２５℃、約２５℃または２３℃の温度を意味することができる。
【００１０】
また、上記液晶組成物は、コーティング性のために配合される溶媒などが乾燥した後にも、適切な流動性を確保することができ、均一な配向を誘導することができる。１つの例示で、液晶組成物は、常温での粘度が１０ｃｐｓ〜４０００ｃｐｓ、１０ｃｐｓ〜３５００ｃｐｓ、１０ｃｐｓ〜３０００ｃｐｓ、１０ｃｐｓ〜２５００ｃｐｓ、５００ｃｐｓ〜４０００ｃｐｓ、１０００ｃｐｓ〜４０００ｃｐｓ、１５００ｃｐｓ〜４０００ｃｐｓ、５００ｃｐｓ〜３５００ｃｐｓ、１０００ｃｐｓ〜３０００ｃｐｓまたは１５００ｃｐｓ〜２５００ｃｐｓであることができる。上記粘度は、液晶組成物が溶媒を実質的に含まない状態での粘度であることができる。通常、液晶組成物は、溶媒と配合されてコーティングされることができる。したがって、前述した粘度は、液晶組成物がコーティングされた後に配合された溶媒を乾燥して得た塗布層を利用して測定した常温での粘度であることができる。上記で、乾燥条件は、特に限定されず、溶媒が実質的に除去され得るように行われることができる。乾燥条件は、例えば、液晶組成物の固形分の成分などを考慮して適切に制御されることができる。このような粘度範囲を有する液晶組成物は、前述したように、適切な流動性によって均一な配向を誘導することができる。また、上記粘度範囲を有する液晶組成物は、広い面積で液晶を配向する過程でも、均一な液晶配向を行うことができ、優れた膜質の液晶層を提供することができる。
【００１１】
１つの例示で、液晶化合物は、重合性液晶化合物であることができる。用語「重合性液晶化合物」は、液晶性を示すことができる部位、例えば、メソゲン（ｍｅｓｏｇｅｎ）骨格などを含み、また、重合性官能基を１つ以上含む化合物を意味することができる。
【００１２】
１つの例示で、液晶化合物は、重合性液晶化合物として、多官能性重合性液晶化合物を含むことができる。用語「多官能性重合性液晶化合物」は、重合性官能基を２個以上含む重合性液晶化合物を意味することができる。例えば、多官能性重合性液晶化合物は、重合性官能基を２個〜１０個、２個〜８個、２個〜６個、２個〜５個、２個〜４個、２個〜３個または２個含むことができる。
【００１３】
重合性液晶化合物は、例えば、下記化学式１で表示される化合物であることができる。
【００１４】
［化学式１］
2015510529.tif 000003
【００１５】
上記化学式１で、Ａは、単一結合、−ＣＯＯ−または−ＯＣＯであり、Ｒ１〜Ｒ１０は、それぞれ独立して、水素、ハロゲン、アルキル基、アルコキシ基、アルコキシカルボニル基、シアノ基、ニトロ基、−Ｔ−Ｑ−Ｐまたは下記化学式２の置換基であるか、Ｒ１〜Ｒ５のうち隣接する２個の置換基の対またはＲ６〜Ｒ１０のうち隣接する２個の置換基の対は、互いに連結され、−Ｔ−Ｑ−Ｐで置換されたベンゼンを形成し、且つＲ１〜Ｒ１０のうち少なくとも１つは、−Ｔ−Ｑ−Ｐまたは下記化学式２の置換基であるか、Ｒ１〜Ｒ５のうち隣接する２個の置換基またはＲ６〜Ｒ１０のうち隣接する２個の置換基のうち少なくとも１つの対は、互いに連結され、−Ｔ−Ｑ−Ｐで置換されたベンゼンを形成し、上記で、Ｔは、単一結合、−Ｏ−、−ＣＯ−、−ＣＯＯ−、−ＯＣＯ−または−ＯＣＯＯ−であり、Ｑは、アルキレン基またはアルキリデン基であり、Ｐは、アルケニル基、エポキシ基、シアノ基、カルボキシル基、アクリロイル基、メタクリロイル基、アクリロイルオキシ基またはメタクリロイルオキシ基である：
【００１６】
［化学式２］
2015510529.tif 000004
【００１７】
上記化学式２で、Ｂは、単一結合、−ＣＯＯ−または−ＯＣＯ−であり、Ｒ１１〜Ｒ１５は、それぞれ独立して、水素、ハロゲン、アルキル基、アルコキシ基、シアノ基、ニトロ基または−Ｔ−Ｑ−Ｐであり、且つＲ１１〜Ｒ１５のうち少なくとも１つは、−Ｔ−Ｑ−Ｐであり、上記で、Ｔは、単一結合、−Ｏ−、−ＣＯ−、−ＣＯＯ−、−ＯＣＯ−または−ＯＣＯＯ−であり、Ｑは、アルキレン基またはアルキリデン基であり、Ｐは、アルケニル基、エポキシ基、シアノ基、カルボキシル基、アクリロイル基、メタクリロイル基、アクリロイルオキシ基またはメタクリロイルオキシ基である。
【００１８】
本明細書で、符号「
2015510529.tif 000005
」は、その部位が母化合物（ｍｏｔｈｅｒ  ｃｏｍｐｏｕｎｄ）に連結されることを意味することができる。例えば、上記化学式２で、Ｂの左側の「
2015510529.tif 000006
」は、Ｂが化学式１のベンゼンに直接連結されることを意味することができる。
【００１９】
本明細書で、用語「単一結合」は、当該部位に別途の原子または原子団が存在しないことを意味することができる。例えば、上記化学式１及び２で、用語「単一結合」は、ＡまたはＢで表示される部分に別途の原子が存在しない場合を意味する。例えば、化学式１で、Ａが単一結合の場合、Ａの両側のベンゼンが直接連結され、ビフェニル（ｂｉｐｈｅｎｙｌ）構造を形成することができる。
【００２０】
本明細書で、ハロゲンとしては、フッ素、塩素、ブロムまたはヨードなどが例示されることができる。
【００２１】
本明細書で、アルキル基としては、特に別途規定しない限り、炭素数１〜２０、炭素数１〜１６、炭素数１〜１２、炭素数１〜８または炭素数１〜４の直鎖または分岐鎖アルキル基または炭素数３〜２０、炭素数３〜１６、炭素数３〜１２、炭素数３〜８または炭素数３〜６のシクロアルキル基が例示されることができる。上記アルキル基は、任意的に１つ以上の置換基によって置換されることができる。
【００２２】
本明細書で、アルコキシ基としては、特に別途規定しない限り、炭素数１〜２０、炭素数１〜１６、炭素数１〜１２、炭素数１〜８または炭素数１〜４のアルコキシ基が例示されることができる。上記アルコキシ基は、直鎖、分岐鎖または環状であることができる。また、上記アルコキシ基は、任意的に１つ以上の置換基によって置換されることができる。
【００２３】
また、本明細書で、アルキレン基またはアルキリデン基としては、特に別途規定しない限り、炭素数１〜２０、炭素数１〜１６、炭素数１〜１２、炭素数１〜８、炭素数１〜４、炭素数３〜２０、炭素数３〜１６、炭素数３〜１２または炭素数３〜８のアルキレン基またはアルキリデン基が例示されることができる。上記アルキレン基またはアルキリデン基は、直鎖、分岐鎖または環状であることができる。上記で環状アルキレン基またはアルキリデン基は、脂肪族環状構造を含むアルキレン基またはアルキリデン基であることができる。上記脂肪族環状構造には、１つまたは２個以上の環が存在することができる。２以上の環状は、１つまたは２個以上の炭素が異なる２以上の環に共通成分として含まれている場合を含むことができる。上記アルキレン基またはアルキリデン基は、任意的に１つ以上の置換基によって置換されることができる。
【００２４】
また、本明細書で、アルケニル基としては、特に別途規定しない限り、炭素数２〜２０、炭素数２〜１６、炭素数２〜１２、炭素数２〜８または炭素数２〜４のアルケニル基が例示されることができる。上記アルケニル基は、直鎖、分岐鎖または環状であることができる。また、上記アルケニル基は、任意的に１つ以上の置換基によって置換されることができる。
【００２５】
本明細書で任意の化合物または置換基に置換されることができる置換基としては、アルキル基、アルコキシ基、アルケニル基、エポキシ基、シアノ基、カルボキシル基、アクリロイル基、メタクリロイル基、アクリロイルオキシ基、メタクリロイルオキシ基またはアリール基などが例示されることができるが、これに制限されるものではない。
【００２６】
上記化学式１及び２で、Ｐは、アクリロイル基、メタクリロイル基、アクリロイルオキシ基またはメタクリロイルオキシ基であることができる。
【００２７】
上記化学式１及び２で、少なくとも１つ以上存在することができる−Ｔ−Ｑ−Ｐまたは化学式２の残基は、例えば、Ｒ３、Ｒ８またはＲ１３の位置に存在することができ、例えば、上記は１個または２個が存在することができる。また、上記化学式１の化合物または化学式２の残基で、−Ｔ−Ｑ−Ｐまたは化学式２の残基以外の置換基は、例えば、水素、ハロゲン、炭素数１〜４の直鎖または分岐鎖のアルキル基、炭素数４〜１２のシクロアルキル基、シアノ基、炭素数１〜４のアルコキシ基またはニトロ基であることができる。他の例示で、上記−Ｔ−Ｑ−Ｐまたは化学式２の残基以外の置換基は、水素、塩素、炭素数１〜４の直鎖または分岐鎖のアルキル基、炭素数４〜１２のシクロアルキル基、炭素数１〜４のアルコキシ基またはシアノ基であることができる。
【００２８】
液晶化合物のネマチック温度（ｎｅｍａｔｉｃ  ｒａｎｇｅ）は、特に制限されない。１つの例示で、液晶化合物としては、５℃以上のネマチック温度を有するものを採用することができる。また、上記液晶化合物のネマチック温度の上限は、特に制限されるものではないが、例えば、２００℃以下であることができる。本明細書で、用語「ネマチック温度」は、液晶化合物がネマチック相に転移されるときの温度を意味することができる。本発明は、このような液晶化合物を含んで、コーティング性に優れていて、乾燥後の流動性に優れた液晶組成物を提供することができる。また、上記液晶組成物は、品質に優れた液晶層を提供することができる。
【００２９】
液晶組成物は、融点が２０℃以下の化合物（以下、化合物Ｌという）を含む。上記化合物Ｌは、液晶組成物に優れたコーティング性及び乾燥後の優れた流動性を付与することができる。したがって、上記化合物Ｌは、液晶組成物がコーティングされた後に均一な配向が可能になるようにすることができる。
【００３０】
上記化合物Ｌとしては、特別な制限なしに、前述した融点を有し、上記作用を行うことができる化合物を使用することができる。
【００３１】
１つの例示で上記化合物Ｌとしては、常温で液体状態である化合物を使用することができる。液体状態の上記化合物Ｌは、液晶組成物の流動性を増加させて、優れたコーティング性を付与することができる。また、上記化合物Ｌは、液晶組成物がコーティングされた後、均一な配向性を有するようにすることができる。上記効果を発揮するための上記化合物Ｌの融点は、例えば、１５℃以下または１０℃以下または５℃以下であることができる。また、上記化合物Ｌは、常温で気体状態の場合、液晶組成物に配合することが事実上不可能なので、適切な沸騰点を有するものを使用することができる。例えば、上記化合物Ｌの沸騰点は、約１０℃以上、１５℃以上、２０℃以上、２５℃以上、３０℃以上、３５℃以上または４０℃以上であることができる。
【００３２】
他の例示で、上記化合物Ｌとしては、常温で粘度が低い化合物を使用することができる。上記化合物Ｌとして粘度が低い化合物を使用する場合、液晶組成物の流動性を増加させて、優れたコーティング性を付与することができる。上記効果を発揮するための上記化合物Ｌの粘度は、例えば、１〜２００ｃｐｓであることができる。上記粘度は、常温での粘度であることができる。
【００３３】
上記化合物として前述した温度及び粘度を有する化合物を使用することが、乾燥後の液晶組成物の流動性確保側面で有利である。
【００３４】
１つの例示で、上記化合物Ｌは、非液晶化合物であることができる。また、非液晶化合物は、例えば、アクリレートなどを使用することができる。このようなアクリレートとしては、液晶化合物の配向に影響を及ぼさない化合物などが使用されることができる。
【００３５】
１つの例示で、化合物Ｌとしては、下記化学式３で表示される化合物を使用することができる。
【００３６】
［化学式３］
2015510529.tif 000007
【００３７】
上記化学式３で、Ｇは、水素原子またはアルキル基であり、Ａは、アルキレン基またはアルキリデン基であり、Ｑは、−Ｏ−Ａｒ−Ｌ−Ａｒ、−Ｏ−Ａｒ、−Ｏ−Ｐまたは−Ｕであり、上記でＡｒは、１価または２価の芳香族環状化合物であり、Ｌは、−ＣＯＯ−または−ＯＣＯ−であり、Ｐは、アルケニル基、エポキシ基、シアノ基、カルボキシル基、アクリロイル基、メタクリロイル基、アクリロイルオキシ基またはメタクリロイルオキシ基であり、Ｕは、１価ヘテロ環化合物である。
【００３８】
本明細書で、用語１価または２価の芳香族環化合物は、特に別途規定しない限り、ベンゼン環を有するか、２個以上のベンゼン環が連結または縮合された構造を含む化合物またはその誘導体から由来する１価または２価の残基を意味することができる。すなわち、例えば、上記で用語１価または２価の芳香族環状化合物の範囲には、通常、アリール基と呼ばれているアリール基はもちろん、いわゆるアルアルキル基（ａｒａｌｋｙｌ  ｇｒｏｕｐ）などが含まれることができる。上記のような１価または２価の芳香族環化合物は、例えば、炭素数６〜２５、炭素数６〜２１、炭素数６〜１８または炭素数６〜１３の１価または２価の芳香族環化合物であることができる。このような１価または２価の芳香族環化合物は、任意的に１つ以上の置換基によって置換されていてもよい。
【００３９】
本明細書で、用語１価ヘテロ環化合物は、それぞれ特に別途規定しない限り、環状の有機化合物であって、上記環が炭素及び炭素以外の原子（ヘテロ原子）で形成されている有機化合物から誘導された１価の残基を意味することができる。上記のような１価ヘテロ環化合物は、例えば、環構成原子が３個〜２０個、３個〜１６個、３個〜１２個または３個〜８個であることができる。上記ヘテロ原子は、例えば、酸素、窒素または硫黄などであることができ、好適には、酸素または窒素、または酸素であることができ、ヘテロ原子は、環構成原子のうち１個または２個であることができる。このような１価ヘテロ環化合物は、任意的に１つ以上の置換基によって置換されていてもよい。
【００４０】
上記化合物は、例えば、化学式３で、Ａが炭素数１〜２０のアルキレン基またはアルキリデン基であり、Ｑが−Ｏ−Ａｒ、−Ｏ−Ｐまたは−Ｕであり、上記でＡｒは、炭素数６〜１２の１価の芳香族環状化合物であり、Ｐは、アクリロイル基、メタクリロイル基、アクリロイルオキシ基またはメタクリロイルオキシ基であり、Ｕは、３個〜８個の環構成原子を有し、ヘテロ原子として酸素原子または窒素原子を含む１価ヘテロ環化合物である化合物であることができる。
【００４１】
１つの例示で、上記化合物は、化学式３のＡが炭素数１〜４の直鎖または分岐鎖アルキレン基またはアルキリデン基であり、Ｑは、−Ｏ−Ａｒであり、上記で、Ａｒは、炭素数６〜１２の１価芳香族環化合物である化合物であることができる。
【００４２】
他の例示で、上記化合物は、化学式３のＡが炭素数４〜１５の直鎖、分岐鎖または環状アルキレン基またはアルキリデン基であり、Ｑは、−Ｏ−Ｐであり、上記で、Ｐは、アクリロイル基、メタクリロイル基、アクリロイルオキシ基またはメタクリロイルオキシ基である化合物であることができる。
【００４３】
他の例示で、上記化合物は、化学式３のＡが炭素数１〜４の直鎖または分岐鎖アルキレン基またはアルキリデン基であり、Ｑは、−Ｕであり、上記で、Ｕは、３個〜８個の環構成原子を有し、ヘテロ原子として酸素原子または窒素原子を含む１価ヘテロ環化合物である化合物であることができる。
【００４４】
液晶組成物において化合物Ｌの比率は、特に制限されず、目的する効果を考慮して選択することができる。１つの例示で、上記化合物Ｌは、液晶化合物１００重量部に対して０．１〜７０重量部の比率で含まれることができる。また、他の例示で、上記化合物Ｌは、液晶化合物１００重量部に対して０．１〜６０重量部、０．１〜５０重量部、０．１〜４０重量部、０．１〜３０重量部、０．１〜２０重量部、０．１〜１８重量部、０．１〜１６重量部、０．１〜１４重量部、０．１〜１２重量部、０．１〜１０重量部、０．１〜８重量部、１〜７０重量部、１〜５０重量部、１〜２０重量部、３〜２０重量部、１〜１４重量部または３〜１０重量部の比率で含まれることができる。上記の比率範囲内で液晶化合物の効率的で且つ均一な配向及び配向安定性が確保されることができる。しかし、これに限定されるものではなく、化合物Ｌの種類によって液晶配向性に影響が極めて少ないものなら、液晶化合物１００重量部に対して２０〜７０重量部または５０〜７０重量部程度で使用されることができる。本明細書で特に別途規定しない限り、単位「重量部」は、重量の比率を意味することができる。
【００４５】
液晶化合物が重合性液晶化合物の場合に、液晶組成物は、例えば、ラジカル開始剤または陽イオン開始剤をさらに含むことができる。上記重合性液晶化合物の反応または重合に有用な自由ラジカル開始剤は、よく知られている。好適な自由ラジカル光開始剤は、例えば、２−メチル−１−［４−（メチルチオ）フェニル］−２−（４−モルフォリニル）−１−プロパノン及び２−ベンジル−２−（ジメチルアミノ）−１−［４−（４−モルフォリニル）フェニル］−１−ブタノンなどのようなアミノケトン；ベンゾインメチルエーテル及びベンゾインイソプロピルエーテルなどのようなベンゾインエーテル；アニソインメチルエーテルなどのような置換されたベンゾインエーテル；２、２−ジエトキシアセトフェノン及び２、２−ジメトキシ−２−フェニルアセトフェノンなどのような置換されたアセトフェノン；２−メチル−２−ヒドロキシプロピオフェノンなどのような置換されたアルファ−ケトル；ビス（２、４、６−トリメチルベンゾイル）フェニルホスフィンオキシドなどのような芳香族ホスフィンオキシド；２−ナフタレン−スルホニルクロライドなどのような芳香族スルホニルクロライド；及び１−フェニル−１、２−プロパンジオン−２（Ｏ−エトキシカルボニル）オキシムなどのような光活性オキシム；など及びその混合物を含むが、これに限定されるものではない。
【００４６】
有用な熱的自由ラジカル開始剤は、例えば、２、２'−アゾ−ビス（イソブチロニトリル）、ジメチル２、２'−アゾ−ビス（イソブチレート）、アゾ−ビス（ジフェニルメタン）及び４、４'−アゾ−ビス（４−シアノペンタン酸）などのようなアゾ化合物；過酸化水素、ベンゾイルペルオキシド、クミルペルオキシド、ｔｅｒｔ−ブチルペルオキシド、シクロヘキサノンペルオキシド、グルタル酸ペルオキシド、ラウロイルペルオキシド及びメチルエチルケトンペルオキシドなどのような過酸化物；ｔｅｒｔ−ブチルヒドロペルオキシド及びクメンヒドロペルオキシドなどのようなヒドロ過酸化物；過酢酸、過安息香酸、過硫酸カリウム及び過硫酸アンモニウムなどのような過酸；ジイソプロピルペルカルボネートなどのようなペルエステル；熱的酸化還元（ｒｅｄｏｘ）開始剤など；など及びその混合物を含むが、これに限定されるものではない。
【００４７】
１つの例示で、自由ラジカル開始剤としては、一般的な使用及び同時開始の容易性、無溶媒処理可能性及び保管安定性などを考慮して自由ラジカル光開始剤を使用することができる。上記のような理由で、自由ラジカル光開始剤としては、例えば、アミノケトン、置換されたアセトフェノン、芳香族ホスフィンオキシド及びその混合物から選択される自由ラジカル光開始剤を使用することができる。
【００４８】
上記陽イオン開始剤は、当業界に知られている開始剤を使用することができる。有用な陽イオン光開始剤は、任意の多様な公知された有用な物質、例えばオニウム塩、及び特定有機金属錯物など及びその混合物を含む。有用なオニウム塩は、構造式ＡＸを有するものを含み、ここで、Ａは、有機陽イオン（例えば、ジアゾニウム、ヨードニウム及びスルホニウム陽イオンから選択され；具体的に、ジフェニルヨードニウム、トリフェニルスルホニウム、及びフェニルチオフェニルジフェニルスルホニウムから選択されることができる）であり、Ｘは、陰イオン（例えば、有機スルホネートまたはハロゲン化金属または半金属）である。特に有用なオニウム塩は、アリールジアゾニウム塩、ジアリールヨードニウム塩及びトリアリールスルホニウム塩を含むが、これに限定されるものではない。有用な陽イオン熱開始剤は、イミダゾール及び超強酸の４次アンモニウム塩（例えば、ＳｂＦ６の４次アンモニウム塩）など及びその混合物を含む。１つの例示で、陽イオン開始剤としては、一般的な使用及び同時開始の容易性、無溶媒処理を可能にすること及び保管安定性を考慮して陽イオン光開始剤を使用することができる。そのうち、上記のような理由で、オニウム塩及びその混合物から選択される陽イオン光開始剤を使用することができる。
【００４９】
ラジカル開始剤または陽イオン開始剤の具体的なの比率は、特に制限されず、目的によって適切な比率が選択されることができる。例えば、上記開始剤は、液晶化合物１００重量部に対して０．０１重量部〜２０重量部の比率で含まれることができるが、これに制限されるものではない。開始剤の比率が過度に低ければ、適切な重合が誘導されないことがあり、反対に、過度に高ければ、液晶層の形成後に残存の開始剤に起因して物性が悪くなることができるので、これを考慮して、適切な比率が選択されることができる。
【００５０】
液晶組成物は、界面活性剤をさらに含むことができる。上記で、界面活性剤としては、例えば、フルオルカーボン系またはシリコン系の界面活性剤が例示されることができる。フルオルカーボン系の界面活性剤としては、米国の３Ｍ社のフルオラド（Ｆｌｕｏｒａｄ）ＦＣ４４３０、フルオラドＦＣ４４３２、フルオラドＦＣ４４３４または米国のＤｕｐｏｎｔ社のゾニル（Ｚｏｎｙｌ）などが例示されることができ、シリコン系の界面活性剤としては、ＢＹＫ−Ｃｈｅｍｉｅ社のＢＹＫなどが例示されることができるが、これに制限されるものではない。
【００５１】
界面活性剤の比率は、特に制限されず、例えば、水平配向液晶化合物１００重量部に対して０．０５〜５重量部程度で含まれることができる。界面活性剤の比率が過度に低ければ、液晶層の表面状態が不良になることができ、過度に高ければ、界面活性剤によるむらが発生することができるので、これを考慮して適切な比率が選択されることができる。
【００５２】
液晶組成物は、また、溶媒をさらに含むことができる。溶媒としては、例えば、クロロホルム、ジクロロメタン、テトラクロロエタン、トリクロロエチレン、テトラクロロエチレン、クロロベンゼンなどのハロゲン化炭化水素；ベンゼン、トルエン、キシレン、メトキシベンゼン、１、２−ジメトキシベンゼンなどの芳香族炭化水素；アセトン、メチルエチルケトン、シクロヘキサノン、シクロペンタノンなどのケトン系溶媒；メチルセロソルブ、エチルセロソルブ、ブチルセロソルブなどのセロソルブ；またはジエチレングリコールジメチルエテル（ＤＥＧＤＭＥ）、ジプロピレングリコールジメチルエテル（ＤＰＧＤＭＥ）などのエーテルなどを例示されることができるが、これに限定されるのではない。溶媒は、単一溶媒または混合溶媒の形態で含まれることもできる。液晶組成物内で溶媒の比率は、特に制限されず、目的する効果、例えば、コーティング性などを考慮して適切な比率で含まれることができる。
【００５３】
液晶組成物は、上記以外にも、必要に応じて、公知された添加剤、例えば、安定剤または非重合性液晶化合物などをさらに含むことができる。
【００５４】
本発明の他の具現例は、液晶フィルム（ＬＣＦ；Ｌｉｑｕｉｄ  Ｃｒｙｓｔａｌ  Ｆｉｌｍ）を提供する。例示的な液晶フィルムは、上記記述した液晶組成物から形成された液晶層を有することができる。
【００５５】
上記液晶層において液晶化合物は、配向された状態で含まれていてもよい。上記化合物は、例えば、水平（ｈｏｍｏｇｅｎｅｏｕｓ）、垂直（ｈｏｍｅｏｔｒｏｐｉｃ）、チルト（ｔｉｌｔｅｄ）、スプレイ（ｓｐｌａｙ）またはコレステリック（ｃｈｏｌｅｓｔｅｒｉｃ）配向状態で重合され、液晶層に含まれていてもよい。
【００５６】
１つの例示で、液晶化合物は、水平配向された状態で含まれていてもよい。本明細書で、用語「水平配向」は、液晶化合物を含む液晶層の光軸が液晶層の平面に対して約０〜約２５゜、約０〜約１５゜、約０〜約１０゜、約０〜約５゜または約０゜の傾斜角を有する場合を意味することができる。本明細書で、用語「光軸」は、光が当該領域を透過するときの遅相軸または進相軸を意味することができ、一般的には、遅相軸を意味することができる。
【００５７】
上記液晶層は、例えば、液晶化合物を含み、上記液晶化合物は、重合された形態で含まれることができる。また、本明細書で、「重合性液晶化合物が重合された形態で含まれているということ」は、上記液晶化合物が重合され、液晶層内で液晶高分子の主鎖または側鎖のような骨格を形成している状態を意味することができる。
【００５８】
上記液晶層は、また、重合性液晶化合物を非重合された状態で含むか、または安定剤、非重合性非液晶化合物または開始剤などの公知の添加剤をさらに含むことができる。
【００５９】
上記液晶フィルムは、多様な用途に適用されることができる。１つの例示で、上記液晶層は、位相遅延特性を示し、これにより、液晶フィルムは、液晶ディスプレイ装置（ＬＣＤ）などのディスプレイ装置に適用される位相差フィルム、視野角補償フィルム、反射型偏光板などに使用されることができる。１つの例示で、上記液晶層は、１／４、１／２または３／４波長層の特性を示す位相遅延層であることができる。本明細書で、用語「ｎ波長層」は、上記波長層に入射する光をその波長のｎ倍だけ位相遅延させることができる位相遅延素子を意味することができる。
【００６０】
例示的な液晶フィルムは、基材層をさらに含むことができる。基材層をさらに含むとき、上記液晶層は、上記基材層の少なくとも一面に形成されていてもよい。図１は、例示的な液晶フィルム１００の断面図であり、液晶層１０１が基材層１０２の一面に形成されている場合を示す。
【００６１】
基材層としては、多様な種類が使用されることができる。１つの例示で、上記基材層は、光学的等方性基材層、位相遅延特性を示す位相遅延層（ｒｅｔａｒｄａｔｉｏｎ  ｌａｙｅｒ）などのように光学的異方性基材層または偏光素子などが使用されることができる。
【００６２】
光学的等方性基材層としては、ガラスまたは透明プラスチック基材層などのような透明基材層が使用されることができる。プラスチック基材層としては、ＤＡＣ（ｄｉａｃｅｔｙｌ  ｃｅｌｌｕｌｏｓｅ）またはＴＡＣ（ｔｒｉａｃｅｔｙｌ  ｃｅｌｌｕｌｏｓｅ）基材層のようなセルロース基材層；ノルボルネン誘導体樹脂基材層などのＣＯＰ（ｃｙｃｌｏｏｌｅｆｉｎ  ｃｏｐｏｌｙｍｅｒ）基材層；ＰＭＭＡ（ｐｏｌｙ（ｍｅｔｈｙｌｍｅｔｈａｃｒｙｌａｔｅ）基材層などのアクリル基材層；ＰＣ（ｐｏｌｙｃａｒｂｏｎａｔｅ）基材層；ＰＥ（ｐｏｌｙｅｔｈｙｌｅｎｅ）またはＰＰ（ｐｏｌｙｐｒｏｐｙｌｅｎｅ）基材層などのようなオレフィン基材層；ＰＶＡ（ｐｏｌｙｖｉｎｙｌ  ａｌｃｏｈｏｌ）基材層；ＰＥＳ（ｐｏｌｙ  ｅｔｈｅｒ  ｓｕｌｆｏｎｅ）基材層；ＰＥＥＫ（ｐｏｌｙｅｔｈｅｒｅｔｈｅｒｋｅｔｏｎｅ）基材層；ＰＥＩ（ｐｏｌｙｅｔｈｅｒｉｍｉｄｅ）基材層；ＰＥＮ（ｐｏｌｙｅｔｈｙｌｅｎｅｎａｐｈｔｈａｌａｔｅ）基材層；ＰＥＴ（ｐｏｌｙｅｔｈｙｌｅｎｅｔｅｒｅｐｈｔｈａｌａｔｅ）基材層などのようなポリエステル基材層；ＰＩ（ｐｏｌｙｉｍｉｄｅ）基材層；ＰＳＦ（ｐｏｌｙｓｕｌｆｏｎｅ）基材層；ＰＡＲ（ｐｏｌｙａｒｙｌａｔｅ）基材層またはフルオルスだ基材層などが例示されることができる。上記基材層は、例えば、シートまたはフィルム形状であることができる。
【００６３】
光学的異方性基材層、例えば、位相遅延層としては、例えば、１／４波長層または１／２波長層などが使用されることができる。このような位相遅延層は、重合性液晶化合物を配向及び重合させて形成された液晶高分子層であるか、または延伸または収縮工程などによって複屈折性を付与したプラスチックフィルムまたはシートであることができる。
【００６４】
偏光素子としては、この分野で公知されている通常的な素子が使用されることができる。例えば、上記偏光素子は、ポリビニルアルコール樹脂に二色性色素などを吸着及び配向させて製造される素子が使用されることができる。
【００６５】
上記基材層には、必要に応じて、低反射処理、反射防止処理、眩しさ防止処理及び／または高解像度アンチグレア処理などのような多様な表面処理が行われていてもよい。
【００６６】
例示的な液晶フィルムは、基材層と液晶層との間に配向層をさらに含むことができる。例えば、図１を参照すれば、液晶フィルム１００は、基材層１０２と液晶層１０１との間に追加的な層として配向層を含むことができる。配向層は、液晶フィルムの形成過程で液晶化合物を配向させる役目をする層であることができる。配向層としては、この分野で公知されている通常の配向層、例えば、インプリンティング（ｉｍｐｒｉｎｔｉｎｇ）方式で形成された配向層、光配向層またはラビング配向層などが使用されることができる。上記配向層は、任意的な構成であり、場合によって、基材層を直接ラビングするかまたは延伸する方式で配向層なしに配向性を付与することができる。
【００６７】
本発明のさらに他の具現例は、液晶フィルムの製造方法を提供する。例示的な液晶フィルムの製造方法は、上記液晶組成物を含むコーティング液を塗布し、上記組成物の液晶化合物を配向させて液晶層を形成することを含むことができる。
【００６８】
上記で液晶層は、例えば、配向層を形成し、上記配向層上に上記液晶組成物を含むコーティング液の塗布層を形成し、上記組成物の液晶化合物を配向させた状態で重合させて液晶層を形成する方式で製造することができる。上記で、配向層は、例えば前述した基材層上に形成されることができる。
【００６９】
配向層は、例えば、ポリイミドなどの高分子膜をラビング処理するか、光配向性化合物をコーティングし、直線偏光の照射などを通じて配向処理する方式またはナノインプリンティング方式などのようなインプリンティング方式で形成することができる。この分野では、液晶化合物を配向させることができる配向層を形成する多様な方式が公知されている。
【００７０】
液晶組成物の塗布層は、組成物を公知の方式で配向層上にコーティングして形成することができる。１つの例示で、上記組成物は、常温でコーティングされることができる。すなわち、例えば、１５〜３５℃、２０〜２５℃、２５℃または２３℃の温度で組成物のコーティング工程が行われることができる。上記のような範囲で、組成物のコーティング工程が行われる場合熱を加える必要がなく、工程側面で経済的であり、装備の操作を簡素化することができる。
【００７１】
上記液晶組成物をコーティングして形成した塗布層は、流動性を有することができる。１つの例示で、塗布層は、常温での粘度が１０ｃｐｓ〜４０００ｃｐｓ、１０ｃｐｓ〜３５００ｃｐｓ、１０ｃｐｓ〜３０００ｃｐｓ、１０ｃｐｓ〜２５００ｃｐｓ、１０ｃｐｓ〜２０００ｃｐｓ、１０ｃｐｓ〜１５００ｃｐｓ、１０ｃｐｓ〜１０００ｃｐｓ、１０ｃｐｓ〜５００ｃｐｓまたは１０ｃｐｓ〜２５０ｃｐｓであることがある。上記粘度は、前述したように、液晶組成物が実質的に溶媒を含まない状態での粘度であることができる。このような粘度範囲を有する塗布層の場合、下部に存在する配向層の配向パターンによって液晶化合物が配向されることが有利であり、したがって、均一な液晶化合物を配向を誘導することができる。また、塗布層が上記粘度範囲を有する場合、液晶化合物は、常温で配向されることができる。１つの例示で、塗布層が配向される温度は、１５〜３５℃、２０〜２５℃、２５℃または２３℃の温度であることができる。これにより、液晶組成物を配向するに際して、熱を加える必要がなく、熱を加える場合の問題などを解決することができる。
【００７２】
配向層の配向パターンによって配向された液晶化合物は、重合工程を経て液晶層を形成することができる。上記重合工程は、液晶フィルム分野で一般的に行う条件で進行されることができる。
【００７３】
本発明のさらに他の具現例は、ディスプレイ装置を提供する。例示的なディスプレイ装置は、上記液晶フィルムを含むことができる。上記ディスプレイ装置は、例えば、液晶ディスプレイ装置（ＬＣＤ）であることができる。
【００７４】
上記液晶フィルムは、ディスプレイ装置などで多様な用途に使用されることができる。例えば、上記液晶フィルムは、液晶ディスプレイ装置用光学補償基材として有用であることができる。したがって、上記液晶フィルムは、光学補償基材として上記装置に含まれることができる。また、上記フィルムは、例えば、ＳＴＮ（Ｓｕｐｅｒ  Ｔｗｉｓｔ  Ｎｅｍａｔｉｃ）ＬＣＤ、ＴＦＴ−ＴＮ（Ｔｈｉｎ  Ｆｉｌｍ  Ｔｒａｎｓｉｓｔｏｒ−Ｔｗｉｓｔｅｄ  Ｎｅｍａｔｉｃ）ＬＣＤ、ＶＡ（Ｖｅｒｔｉｃａｌ  Ａｌｉｇｎｍｅｎｔ）ＬＣＤまたはＩＰＳ（Ｉｎ−Ｐｌａｎｅ  Ｓｗｉｔｃｈｉｎｇ）ＬＣＤなどの位相差フィルム；１／２波長板；１／４波長板；逆波長分散特性フィルム；光学補償フィルム；カラーフィルタ；偏光板または偏光子との積層フィルム；偏光板補償フィルムなどに使用されることができる。
【００７５】
液晶フィルムの用途によって上記フィルムを使用してディスプレイ装置を構成する方式は、特に制限されない。この分野では、液晶フィルムの用途によってそのフィルムが装置内で位置しなければならない個所や装置の構成方式が多様に公知されており、このような方式は、すべて適用されることができる。
【発明の効果】
【００７６】
本発明の例示的な液晶組成物によれば、熱を加える必要なく、常温で均一に液晶組成物をコーティングすることができ、工程側面で経済的であり、装備の操作を簡素化することができる。また、例示的な液晶組成物によれば、液晶組成物の溶媒が乾燥した後にも、適切な流動性を確保することができ、均一な配向を誘導することができる。さらに、例示的な液晶組成物によれば、広い面積に液晶を配向する過程でも均一な液晶配向を行うことができる。
【図面の簡単な説明】
【００７７】
【図１】１つの例示による液晶フィルムを概略的に示す図である。
【図２】実施例１で製造した液晶フィルムを偏光顕微鏡で観察したイメージである。
【図３】比較例２で製造した液晶フィルムを偏光顕微鏡で観察したイメージである。
【発明を実施するための形態】
【００７８】
以下、実施例及び比較例を通じて上記液晶組成物及び液晶フィルムを詳しく説明するが、上記液晶組成物及び液晶フィルムの範囲が下記提示された実施例によって制限されるものではない。
【００７９】
以下、実施例及び比較例での物性は下記の方式で評価した。
【００８０】
１．液晶配向性の均一度評価
偏光顕微鏡の２個の偏光板の透過軸を互いに直交させた状態で上記２個の偏光板の間に実施例または比較例で製造した液晶フィルムを配置した。この際、上記液晶フィルムは、光軸が上記偏光板のうちいずれか１つの偏光板の透過軸と一致するように配置した。上記状態で直交した偏光板の間での輝度を測定する装備であるＣＡ２１０を利用して光漏れ程度を測定した。上記光漏れ程度が小さいほど液晶配向性の均一度に優れているので、光漏れ程度に液晶フィルムの液晶配向性の均一度を評価した。
〈評価基準〉
◎：輝度が０．３ｃｄ／ｍ２未満の場合
Ｏ：輝度が０．３ｃｄ／ｍ２以上、０．５ｃｄ／ｍ２未満の場合
Ｘ：輝度が０．５ｃｄ／ｍ２以上の場合
【００８１】
実施例１
ＴＡＣ基材層（屈折率：１．４９、厚さ：８０，０００ｎｍ）の一面に光配向層形成用組成物を乾燥後の厚さが約１，０００Åとなるようにコーティングし、８０℃のオーブンで２分間乾燥させた。光配向層形成用組成物としては、下記化学式Ａのシンナメート基を有するポリノルボルネン（分子量（Ｍｗ）＝１５０，０００）及びアクリル単量体の混合物を光開始剤（Ｉｇａｃｕｒｅ  ９０７）と混合し、さらにその混合物をトルエン溶媒にポリノルボルネンの固形分の濃度が２ｗｔ％となるように溶解させて製造した組成物を使用した（ポリノルボルネン：アクリル単量体：光開始剤＝２：１：０．２５（重量比））。
【００８２】
［化学式Ａ］
2015510529.tif 000008
【００８３】
乾燥した光配向層形成用組成物を配向処理し、光配向層を形成した。乾燥した組成物の上部に所定方向の直線偏光された光を生成することができるワイヤグリッド偏光板を位置させ、ＴＡＣ基材層を約３ｍ／ｍｉｎの速度で移動させながら、上記乾燥した組成物に紫外線（３００ｍＷ／ｃｍ２）を約３０秒間照射し、配向処理を行った。引き続いて、配向処理された配向層上に液晶層を形成した。液晶組成物として下記化学式Ｂで表示される液晶化合物、化合物Ｌとして上記液晶化合物１００重量部に対して５重量部の下記化学式４の化合物（融点−３℃）、適正量の光開始剤（Ｉｇａｃｕｒｅ  ９０７）及びトルエン溶媒７５重量部を含む液晶組成物を製造した。引き続いて、上記配向層に上記液晶組成物を約１μｍの乾燥厚さになるように常温で塗布し、塗布層を形成した。その後、上記塗布層を常温で約２分間乾燥した。乾燥後に測定した塗布層の常温での粘度は、約２０００ｃｐｓであった。引き続いて、常温で液晶組成物を下部の配向層に配向によって配向させた後に、紫外線（３００ｍＷ／ｃｍ２）を約１０秒間照射し、液晶層を形成することによって、液晶フィルムを製造した。
【００８４】
［化学式Ｂ］
2015510529.tif 000009
【００８５】
［化学式４］
2015510529.tif 000010
【００８６】
実施例２
液晶組成物の調剤時に上記化学式Ｂで表示される液晶化合物の代わりに下記化学式Ｃで表示される液晶化合物を配合したことを除いて、実施例１と同一の方式で液晶フィルムを製造した。
【００８７】
［化学式Ｃ］
2015510529.tif 000011
【００８８】
実施例３
液晶組成物の調剤時に上記化学式４の化合物の代わりに下記化学式５の化合物を配合したことを除いて、実施例１と同一の方式で液晶フィルムを製造した。
【００８９】
［化学式５］
2015510529.tif 000012
【００９０】
実施例４
液晶組成物の調剤時に上記化学式４の化合物の代わりに下記化学式５の化合物を配合したことを除いて、実施例２と同一の方式で液晶フィルムを製造した。
【００９１】
［化学式５］
2015510529.tif 000013
【００９２】
実施例５
液晶組成物の調剤時に上記化学式４の化合物の代わりに下記化学式６の化合物を配合したことを除いて、実施例１と同一の方式で液晶フィルムを製造した。
【００９３】
［化学式６］
2015510529.tif 000014
【００９４】
実施例６
液晶組成物の調剤時に上記化学式４の化合物の代わりに下記化学式６の化合物を配合したことを除いて、実施例２と同一の方式で液晶フィルムを製造した。
【００９５】
［化学式６］
2015510529.tif 000015
【００９６】
実施例７
液晶組成物の調剤時に上記化学式４の化合物の代わりに下記化学式７の化合物を配合したことを除いて、実施例１と同一の方式で液晶フィルムを製造した。
【００９７】
［化学式７］
2015510529.tif 000016
【００９８】
実施例８
液晶組成物の調剤時に上記化学式４の化合物の代わりに下記化学式７の化合物を配合したことを除いて、実施例２と同一の方式で液晶フィルムを製造した。
【００９９】
［化学式７］
2015510529.tif 000017
【０１００】
比較例１
液晶組成物の調剤時に上記化学式４の化合物を配合しないことを除いて、実施例１と同一の方式で液晶フィルムを製造した。
【０１０１】
比較例２
液晶組成物の調剤時に上記化学式４の化合物を配合しないことを除いて、実施例２と同一の方式で液晶フィルムを製造した。
【０１０２】
比較例３
液晶組成物の調剤時に上記化学式４の化合物の代わりにベヘニルアクリレート（ｂｅｈｅｎｙｌ  ａｃｒｙｌａｔｅ）を配合したことを除いて、実施例１と同一の方式で液晶フィルムを製造した。
【０１０３】
【表１】
2015510529.tif 000018
【０１０４】
試験例
代表的に実施例１及び比較例２の液晶フィルムを利用して液晶フィルムの膜質を評価した。
偏光顕微鏡の２個の偏光板の透過軸を互いに直交させた状態で上記２個の偏光板の間に実施例１または比較例２で製造した液晶フィルムを配置した。この際、上記液晶フィルムは、光軸が上記偏光板のうちいずれか１つの偏光板の透過軸と一致するように配置した。上記状態で偏光顕微鏡を利用して液晶フィルムの表面を観察した。実施例１の液晶フィルムに対する偏光顕微鏡を利用して得たイメージは、図２に示し、比較例２の液晶フィルムに対する偏光顕微鏡を利用して得たイメージは、図３に示した。
【図１】
2015510529.tif 000022
【図２】
2015510529.tif 000023
【図３】
2015510529.tif 000024
【国際調査報告】
2015510529.tif 000025
2015510529.tif 000026
2015510529.tif 000027
2015510529.tif 000028